КЛЕЕВЫЕ КОМПОЗИЦИИ

1. Способ получения клеевой композиции, включающий объединение смолы ПАЭ с источником белка,
где клеевая композиция обладает полным содержанием твердых веществ, превышающим 45 мас.% в пересчете на полную массу клея,
где суммарное содержание твердых веществ в смоле ПАЭ и источнике белка составляет не менее 45% от полного содержания твердых веществ в клеевой композиции,
где смола ПАЭ обладает полным содержанием твердых веществ, превышающим 40%, и
где смола ПАЭ отличается тем, что обладает стабильностью при старении, превышающей одну неделю при 32°C.
2. Способ по п.1, в котором источник белка представляет собой соевый белок.
3. Способ по п.1, в котором смола ПАЭ при содержании твердых веществ, равном 40%, обладает вязкостью, равной менее 200 Сп.
4. Способ по п.1, в котором смола ПАЭ обладает значением ПУВ, равным менее 0,3 дл/г.
5. Способ по п.1, в котором смола ПАЭ обладает содержанием азитидиниевых групп, равным более 0,75 мэкв.
6. Способ по п.1, в котором вязкость клеевой композиции равна менее 10000 Сп.
7. Способ по п.1, в котором клеевая композиция обладает полным содержанием твердых веществ, превышающим 50 мас.% в пересчете на полную массу клеевой композиции.
8. Способ по п.1, в котором суммарное содержание твердых веществ в смоле ПАЭ и источнике белка составляет не менее 50% от полного содержания твердых веществ в клеевой композиции.
9. Способ получения композиционного материала, включающий добавление клеевой композиции по п.1 к подходящей подложке.
10. Способ по п.9, в котором источник белка представляет собой материал на основе сои, содержащий соевый белок.
11. Способ по п.9, в котором смола ПАЭ при содержании твердых веществ, равном 40%, обладает вязкостью, равной менее 200 Сп, и в котором вязкость клея равна менее 10000 Сп.
12. Способ по п.9, в котором смола ПАЭ обладает значением ПУВ, равным 0,3 дл/г, и содержанием азитидиниевых групп, равным более 0,75 мэкв.
13. Способ по п.9, в котором клеевая композиция обладает полным содержанием твердых веществ, превышающим 50 мас.% в пересчете на полную массу клея.
14. Способ по п.9, в котором суммарное содержание твердых веществ в смоле ПАЭ и источнике белка составляет не менее 50% от полного содержания твердых веществ в клее.
15. Способ по п.9, в котором композиционный материал представляет собой древесностружечную плиту на основе древесины.
16. Способ по п.15, в котором источник белка представляет собой материал на основе сои, содержащий соевый белок, клей при содержании твердых веществ, равном 40%, обладает вязкостью, равной менее 200 Сп, смола ПАЭ обладает значением ПУВ, равным менее 0,3 дл/г, смола ПАЭ обладает содержанием азитидиниевых групп, равным более 0,75 мэкв., и вязкость клея равна менее 10000 Сп.
17. Способ по п.9, в котором композиционный материал представляет собой древесноволокнистую плиту на основе древесины.
18. Способ по п.17, в котором источник белка представляет собой материал на основе сои, содержащий соевый белок, клей при содержании твердых веществ, равном 40%, обладает вязкостью, равной менее 200 Сп, смола ПАЭ обладает значением ПУВ, равным менее 0,3 дл/г, смола ПАЭ обладает содержанием азитидиниевых групп, равным более 0,75 мэкв., и вязкость клея равна менее 10000 Сп.
19. Смола ПАЭ, отличающаяся тем, что обладает содержанием твердых веществ, превышающим 40%, вязкостью по Брукфилду, измеряенной с помощью вискозиметра Brookfield LV, равной менее 200 Сп, содержанием азитидиниевых групп, равным более 0,75 мэкв./г, значением ПУВ, равным менее 0,3 дл/г, и стабильностью, превышающей одну неделю при 32°C.
20. Клеевая композиция, содержащая смолу ПАЭ и источник белка,
где клей обладает содержанием твердых веществ, превышающим 45 мас.% в пересчете на полную массу клея,
где суммарное содержание твердых веществ в смоле ПАЭ и источнике белка составляет не менее 45% от полного содержания твердых веществ в клее,
где смола ПАЭ обладает содержанием твердых веществ, превышающим 40%, и
где смола ПАЭ отличается тем, что обладает стабильностью при старении, превышающей одну неделю при 32°C.
21. Композиция по п.20, которая содержит разбавитель.
22. Композиция по п.20, в которой источник белка представляет собой соевый белок.
23. Композиция по п.20, в которой смола ПАЭ при содержании твердых веществ, равном 40%, обладает вязкостью, равной менее 200 Сп.
24. Композиция по п.20, в которой смола ПАЭ обладает значением ПУВ, равным менее 0,3 дл/г.
25. Композиция по п.20, в которой смола ПАЭ бладает содержанием азитидиниевых групп, равным более 0,75 мэкв.
26. Композиция по п.20, в которой вязкость клея равна менее 10000 Сп.
27. Композиция по п.20, в которой клей обладает содержанием твердых веществ, превышающим 50 мас.% в пересчете на полную массу клея.
28. Композиция по п.20, в которой суммарное содержание твердых веществ в смоле ПАЭ и источнике белка составляет не менее 50% от полного содержания твердых веществ в клее.